Brevet FR2791984A1 — publié le 20001013

PROCEDE DE POLYMERISATION La présente invention a pour objet un nouveau procédé de préparation de polymères. On connaît les catalyseurs qui sont des organolanthanides, à savoir des complexes d'un métal divalent ou trivalent d'une terre rare. Ainsi, l'article de Bercaw et al., J. Am. Cham. Soc., 1992,, 114, 7606-7607 décrit, pour la première fois, un dérivé hydrure de lanthanide, à savoir le composé Me2Si(2-Me3Si,4-tBuCp)2YH (représenté sous sa forme dimère) . Ce catalyseur est utilisé pour la polymérisation d'alphaoléfines. Les temps de réaction sont cependant très longs, de l'ordre de plusieurs jours (à la température ambiante). De même, l'article de Yasuda et al., Tetrahedron, Vol.51, No.15, pp.4563-4570, 1995, décrit des dérivés hydrures de lanthanides, sous forme de complexe avec des cycles cyclopentadiènes pontés (par un groupe diméthylsilylene), ces cycles cyclopentadiènes portant des substituants présentant un encombrement stérique important ("bulky substituent"). Ce document décrit en particulier le catalyseur hydrure Me2Si(2-Me3Si,4-Me2tBuSiCp)2YH (représenté sous sa forme dimère). Ces composés sont obtenus in situ par hydrogénolyse du dérivé alkyl de départ, puis ils sont utilisés pour la polymérisation d'alpha-oléfines. Bien que de tels composés soient décrits comme présentant une activité de polymérisation des alphaoléfines, les temps de polymérisation sont encore très longs, de l'ordre de la demi-journée ou de la journée. Ces catalyseurs hydrures présentent aussi l'inconvénient classique des hydrures, à savoir les dérivés hydrures sont connus pour être instables et se décomposer rapidement à température élevée. Ces catalyseurs hydrure, s'ils sont prometteurs, n'en présentent donc pas moins divers inconvénients qui les rendent pour l'instant difficilement utilisables à l'échelle industrielle. La présente invention a pour but de remédier à ces inconvénients. Ainsi, l'invention offre un procédé de polymérisation d'au moins un monomère, à l'aide d'un catalyseur organolanthanide sous la forme d'un complexe hydrure d'un métal trivalent du groupe des terres rares, dans lequel le catalyseur est généré in situ en présence d'au moins une partie du monomère. Selon un mode de réalisation, le le complexe hydrure d'un métal trivalent du groupe des terres rares présente la formule I: dans laquelle: Cp est un radical cyclopentadiènyle; chaque R1, identique ou différent, est un substituant du groupe cyclopentadiènyle et est un radical alkyl ou un radical hydrocarboné contenant du silicium, contenant de 1 à 20 atomes de carbone, éventuellement formant avec le cycle Cp auquel il est lié un cycle indényle ou fluorényle, chaque Ri pouvant éventuellement être substitué; chaque j, identique ou différent, est un entier de 1 à 5 inclus; X est un radical divalent alkylène ou un radical divalent hydrocarboné contenant du silicium, contenant de 1 à 20 atomes de carbone, contenant éventuellement d'autres hétéroatomes tels que de l'oxygène; y vaut 1 ou 2; Ln est un métal trivalent du groupe des terres rares choisi parmi Y, Sc, La, Ce, Pr, Nd, Pm, ,Sm, Eu, Gd, Tb, Dy, Ho, Er, Tm, Yb et Lu. Selon un mode de réalisation, dans la formule I, X est Si(R)2 où R est un radical alkyl ayant de 1 à 4 atomes de carbone. Selon un mode de réalisation, dans la formule I, R1 est un radical alkyl ou un radical hydrocarboné contenant du silicium, contenant de 1 à 6 atomes de carbone, et j vaut 1, 2 ou 3. Selon un mode de réalisation, dans la formule I, R1jCp est le groupe 2-Me3Si,4-Me2tBuSiCp, ou le groupe 2-Me3Si,4-tBuCp. Selon un mode de réalisation, dans la formule I, Ln est Y ou Sm. Selon un mode de réalisation, le catalyseur est Me2Si (2-Me3Si, 4-Me2tBuSiCp) 2YH ou Me2Si(2-Me3Si,4-tBuCp)2SmH. Selon un mode de réalisation, le catalyseur est racémique. Selon un mode de réalisation, le catalyseur est obtenu à partir du précurseur alkyl par application d'hydrogène moléculaire. Selon un mode de réalisation, le procédé est mis en #uvre en l'absence de solvant. Selon un mode de réalisation, le procédé est mis en #uvre en présence de solvant. Selon un mode de réalisation, le procédé est pour la polymérisation d'homopolymères ou de copolymères statistiques. Selon un mode de réalisation, le procédé est pour la polymérisation de copolymères blocs. L'invention est maintenant décrite plus en détails dans la description qui suit. Catalyseur. Le catalyseur est un organolanthanide sous la forme d'un complexe hydrure d'un métal trivalent du groupe des terres rares (ponté) ; avantageusement il présente la formule I: dans laquelle: Cp est un radical cyclopentadiènyle, substitué de préférence en position 2 et 4; chaque Ri, identique ou différent, est un substituant du groupe cyclopentadiènyle et est un radical alkyl ou un radical hydrocarboné contenant du silicium, contenant de 1 à 20 atomes de carbone, notamment de 1 à 6 atomes de carbone, éventuellement formant avec le cycle Cp auquel il est lié un cycle indényle ou fluorényle, chaque Ri pouvant éventuellement être substitué par exemple par jusqu'à 3 halogènes; chaque j, identique ou différent, est un entier de 1 à 5 inclus, notamment j vaut 1, 2 ou 3; en particulier R1jCp est le groupe 2-Me3Si,4-Me2tBuSiCp, ou le groupe 2-Me3Si,4-tBuCp; X est un radical divalent alkylène ou un radical divalent hydrocarboné contenant du silicium, contenant de 1 à 20 atomes de carbone, contenant éventuellement d'autres hétéroatomes tels que de l'oxygène, notamment de formule Si (R)2 R est un radical alkyl ayant de 1 à 4 atomes de carbone, en particulier SiMe2; y vaut 1 ou 2, de préférence 1; Ln est un métal trivalent du groupe des terres rares choisi parmi Y, Sc, La, Ce, Pr, Nd, Pm, ,Sm, Eu, Gd, Tb, Dy, Ho, Er, Tm, Yb et Lu, en particulier Y et Sm. Des exemples de catalyseurs sont Me2Si(2-Me3Si,4-Me2tBuSiCp)2YH et Me2Si(2-Me3Si,4-tBuCp)2SmH. En fait, le catalyseur peut présenter des ligands qui sont similaires à ceux rencontrés pour les catalyseurs dits "groupe IV" ou métallocène ou Kaminsky. Une géométrie contrainte peut aussi être envisagée, ainsi que d'autres ligands que ceux décrits ci-dessus en relation avec le formule I. Selon une variante, le catalyseur est sous une forme racémique. Cette forme permet l'obtention de polymères isotactiques. Les catalyseurs sous forme hydrure selon l'invention sont préparés par exemple par hydrogénation à partir du précurseur alkyl, par exemple par application d'hydrogène moléculaire. Les précurseurs alkyl sont décrits par exemple dans le document EP-A-0634429 au nom de Mitsui. Cette opération peut être réalisée par mise en solution du produit alkyl de départ dans un solvant (hydrocarbure aliphatique ou aromatique) ou mise en suspension dans un hydrocarbure non solvatant (hydrocarbure aliphatique ou aromatique), puis contact avec de l'hydrogène moléculaire. Procédé de polymérisation La polymérisation est notamment très efficace avec le catalyseur formé in-situ en présence du monomère. La preuve de cette efficacité est l'exothermicité du mélange réactionnel dès l'introduction de l'hydrogène, mettant ainsi en évidence que la réaction de polymérisation est initiée immédiatement. Ainsi, chaque précurseur alkyl conduit à une espèce hydrure potentiellement polymérisante, et qui conduit effectivement à une polymérisation. Dans le cas de la préparation de copolymères, cette formation in- situ en présence du monomère n'est pas requise ; est cependant préférée. Le procédé peut être mis en #uvre avec ou sans solvant. Dans le cas sans solvant, c'est le monomère liquide lui-même qui joue ce rôle. Dans le cas avec solvant, le monomère (en solution ou en suspension) peut être sous forme gazeuse, liquide ou solide. Le milieu de polymérisation peut donc être un milieu solvant, masse ou gazeux. Le solvant, lorsqu'il est utilisé, peut être un hydrocarbure aliphatique ou aromatique, tel que du toluène. La température de réaction est comprise en général entre -78 C et 150 C, de préférence de 0 à 100 C. La pression de réaction est comprise en général entre la pression normale et 200 bar, de préférence entre 1 et 20 bar. La durée de la réaction est comprise en général entre quelques secondes et quelques heures. Le monomère (ou mélange de monomères) peut être ajouté en une fois ou progressivement de façon contrôlée. Les conditions ci-dessus s'appliquent aux étapes de polymérisation tant dans le cas d'homopolymères que de copolymères, voire de terpolymères (ou plus si nécessaire). Dans le cas de préparation de copolymères, le second monomère est ajouté par exemple directement au mélange réactionnel de la première étape. Si un solvant a été utilisé au cours de cette étape, celui-ci peut être soit conservé, soit éliminé par les techniques usuelles en prenant soin de ne pas dégrader l'espèce vivante portant la chaine polyoléfinique de la première étape, et éventuellement remplacé par un autre solvant. Le présent procédé de polymérisation est efficace, en ce que: - il permet de générer des poly alpha-oléfines de masse contrôlée, en limitant les réactions de transfert - l'espèce poly alpha-oléfine est vivante et peut polymériser dans une deuxième étape un autre monomère (oléfinique, vinylique, etc. ), pour conduire au copolymère bloc correspondant. Le schéma réactionnel est le suivant. (M-H signifiant le catalyseur organolanthanide sous forme hydrure). Réaction 1 (génération d'une polyoléfine (vivante)) M-H + n(CH2=CHR) - M-CH2-CR- (CH2-CHR)n-1-H On évite ainsi au maximum la réaction de transfert qui produit l'espèce polymère finale suivante: M-H + CH2=CR- (CH2-CHR) n-H Réaction 2 (ajout à la polyoléfine en croissance vivante du second monomère pour conduire au copolymère bloc, avec limitation de la réaction de transfert) M-CH2-CR- (CH2-CHR)n-1-H + m(CH2=CHR') ---> M-CH2-CR' - (CH2-CHR')m-1- (CH2-CHR)n-H On contrôlera avantageusement la température du mélange réactionnel. Pour ce faire, on pourra alimenter le réacteur en continu avec le monomère ; permettra notamment de limiter l'exothermicité initiale. Dans le cas où on souhaite obtenir des copolymères, on mettra en #uvre la première étape dans des conditions similaires à celles pour les homopolymères, puis le second monomère sera ajouté au mélange réactionnel contenant encore une espèce vivante. Les (co)polymères ainsi obtenus sont séparés par des techniques classiques. Polymères préparés dans l'invention. Les polymères préparés selon l'invention peuvent être des homopolymères ou copolymères statistiques (les deux ou plus monomères étant présents simultanément dans le méalnge réactionnel) ou être des copolymères blocs, voire des terpolymères ou plus si nécessaire. L'homopolymère ou un bloc du copolymère peut être isotactique, notamment lorsque le catalyseur est sous une forme racémique (et que le monomère est prochiral). Des exemples d'homopolymères sont les poly alphaoléfines, l'oléfine comprenant par exemple de 3 à 20 atomes de carbone. Des exemples d'oléfine sont propylène, 1butène, 1-hexène, 1-heptène, 1-octène, 1-décène, etc. Des exemples de copolymères statistiques sont les copolymères des oléfines précédentes, ou des copolymères à base d'éthylène. Des exemples de copolymères blocs sont des copolymères comprenant un bloc du premier monomère qui est une alphaoléfine et un bloc du second monomère qui est un composé vinyl, vinylidène ou lactone. Des exemples de composés vinyl ou vinylidène sont représentés par la formule H2C=CR'Z, dans laquelle R' est l'hydrogène ou un radical alkyle ayant de 1 à 12 atomes de carbone et Z est un radical électro-attracteur. Des exemples de tels groupes sont les esters d'un acide carboxylique insaturé, notamment d'acide (méth)acrylique. On peut citer le methyl acrylate, l'ethyl acrylate, le propyl acrylate, le n-butyl acrylate, le phenyl acrylate, le methyl methacrylate, l'éthyle methacrylate, le propyl methacrylate, le n-butyle methacrylate, le phenyle methacrylate. Des exemples de lactone comprennent les ester cycliques possédant de 3 à 10 atomes de carbone, et de préférence sont la propyllactone, la valerolactone, la caprolactone. Le bloc polyoléfine (PO) peut être cristallin, tandis que le bloc du second monomère peut être polaire. Des exemples spécifiques de tels copolymères sont le copolymère PO/PMMA, en particulier iPO/PMMA, ainsi que copolymère PO/PL (polylactone), en particulier iPO/PL. Des exemples de copolymères blocs sont des copolymères comprenant un bloc du premier monomère qui est une première alpha-oléfine et un bloc du second monomère qui est une seconde alpha-oléfine. De tels exemples de copolymères comprennent notamment ceux dont la première polyoléfine est cristalline et la seconde polyoléfine est cristalline, en particulier un copolymère PP/PE. De tels exemples de copolymères comprennent notamment ceux dont la première polyoléfine est cristalline et la seconde polyoléfine est amorphe, en particulier un copolymère PP/EP. Le bloc PP ci-dessus est par exemple un bloc iPP. L'invention offre aussi des copolymères qui sont des copolymères blocs "vrais", à la différence des copolymères de l'art antérieur qui fournit des copolymères qui sont des mélanges. Le poids moléculaire des homo- ou co-polymères peut varier dans une large mesure, entre 500 et 108, de préférence entre 5000 et 106. Le ratio, dans un copolymère, entre les monomères A et B, peut aussi varier dans une très large mesure, de 99/1 à 1/99. L'invention fournit donc aussi des copolymères tels que décrits comme ci-dessus. Notamment, l'invention fournit des copolymères bloc du type PP/EP (PO cristalline/PO amorphe), à l'exclusion de ceux décrits dans la publication de Yamahiro et al, Macromol. Chem. Phys, 200,134-141 (1999), à savoir notamment ceux dont le poids moléculaire Mn est inférieur ou égal à 16000 et l'indice de polydispersité est compris entre 3. 0 et 3. 3. L'invention fournit donc en particulier des copolymères blocs du type PP/EP de poids moléculaire supérieur à 16000, en particulier supérieur à 20000, notamment supérieur à 50000, ainsi que des copolymères du type PP/EP dont l'indice de polydispersité est inférieur à 3, en particulier inférieur à 2,5, notamment inférieur à 2. Les exemples suivants illustrent l'invention sans la limiter. Préparation du complexe 1: Me2Si(2-Me3Si,4-tBu C5H2)2Sm(THF)2 A une solution de Me2Si(2-Me3Si,4-tBu C5H3) 2 (3. 01 g, 6. 77 mmole) dans 60 ml de THF est ajouté 8.2ml d'une solution 1. 66 M dans l'hexane, soit 13. 5 mmole, de nBuLi à 0 C. Après réaction du mélange agité 6 h à température ambiante, on ajoute 20 ml d'une solution 0. 68 M dans le THF, 13,6 mmole, de tBuOK. Le mélange est mis au reflux pendant 12 h et la solution est évaporée à sec. Le produit est lavé avec deux fois 30 ml d'hexane, conduisant au disel de potassium de Me2Si(2-Me3Si,4-tBu C5H3)2 sous la forme d'une poudre blanche (rendement= 70%). A 40 ml de THF, sont ajoutés en même temps à - 80 C, une suspension de 5,64 g (10,8 mmole) du disel de potassium de Me2Si(2-Me3Si,4-tBu C5H3) 2 dans 80 ml de THF et 10 mmole de SmI2 dans 80 ml de THF. Ensuite le mélange réactionnel est porté au reflux pendant 12 h puis la solution est évaporée à sec. On ajoute 50 ml de toluène au résidu et le solide obtenu est séparé par centrifugation. Après élimination du solvant sous vide, le résidu est extrait par deux fois 15 ml de THF. La recristallisation d'un mélange THF/hexane conduit à 1 sous la forme d'un solide violet (rendement = 35%) Préparation du complexe B Me2Si(2-Me3Si,4- Me2, tBuSiC5H2)2YCH (SiMe3) z A une solution de Me2Si(2-Me3Si,4-Me2,tBuSi C5H2)2YC12Li(THF)2 (2 g, 2. 3 mmole) dans 60 ml de toluène est ajouté 4,5ml d'une solution 0. 79 M dans Et20, soit 3.5 mmole, de (Me3Si) 2CHLi à 0 C. Le mélange est agité pendant 13 heures de 0 C à température ambiante , ensuite le solvant est évaporé sous vide. On ajoute 80 ml d'hexane au résidu et la suspension est agitée pendant 24 heures . Le solide insoluble est récupéré par centrifugation et est recristallisé de l'hexane pour conduire à B- rendement = 36%. Préparation du complexe C Me2Si(2-Me3Si,4-tBuSi C5H2)2SmCH(SiMe3)2 A une solution de Me2Si(2-Me3Si,4-tBu C5H2)2SmC12Li(THF)2 (2. 3 mmole) dans 60 ml de toluène est ajouté 4,5ml d'une solution 0. 79 M dans Et20, soit 3.5 mmole, de (Me3Si) 2CHLi à 0 C. Le mélange est agité pendant 13 heures de 0 C à température ambiante, ensuite le solvant est évaporé sous vide. On ajoute 80 ml d'hexane au résidu et la suspension est agitée pendant 24 heures. Le solide insoluble est récupéré par centrifugation et est recristallisé de l'hexane pour conduire à C- rendement = 28%. Exemple 1: Dans un tube de Schlenk (préalablement séché à 100 C pendant 2 h) connecté à une ligne d'argon, muni d'un septum pour introduire les réactifs, et d'une agitation magnétique est introduit 20 ml de toluène distillé à l'aide d'une seringue. Le toluène est dégazé puis saturé en argon. Le catalyseur 1 (7.4mg- 0. 01 mmole) est introduit et l'agitation est maintenue jusqu'à dissolution complète de celui-ci. On introduit alors 2 ml de 1-pentène par le septum à l'aide d'une seringue. La polymérisation est poursuivie pendant 12 heures à température ambiante sous agitation. Pour neutraliser le catalyseur en fin de réaction, on injecte 10 ml de méthanol. Le polymère précipité est alors isolé par centrifugation, lavé par 2 fois 10 ml de méthanol et séché pendant 3 heures sous vide. L'activité catalytique est de 161 g polymère/mol de catalyseur/h, Le polymère possède les caractéristiques suivantes : Mn=10600. L'enchaînement du monomère est isotactique (mm > 95%) Exemple 2: On procède comme dans l'exemple 1 sauf que l'on substitue le 1-pentène par 2 ml de 1-hexène. L'activité catalytique est de 138 g polymère/mol de catalyseur/h, le polymère possède les caractéristiques suivantes : Mn=24600. L'enchaînement du monomère est isotactique (mm > 95%) Exemple 3: Dans un tube de Schlenk (préalablement séché à 100 C pendant 2 h) connecté à une ligne d'argon, muni d'un septum pour introduire les réactifs, et d'une agitation magnétique est introduit 20 ml de toluène distillé à l'aide d'une seringue. Le toluène est dégazé puis saturé en argon. Le catalyseur B (8 mg- 0. 01 mmole) est introduit et l'agitation est maintenue jusqu'à dissolution complète de celui-ci. On introduit alors 2 ml de 1-pentène par le septum à l'aide d'une seringue. La polymérisation est poursuivie pendant 12 heures à température ambiante sous agitation. Pour neutraliser le catalyseur en fin de réaction, on injecte 10 ml de méthanol. Il n'y pas de précipitation de polymère. Après évaporation du solvant, on recueille des traces d'oligomères de basses masses non isolables. L'activité catalytique est très faible et estimée inférieure à 10 g polymère/mol de catalyseur/h. Exemple 4: Dans un tube de Schlenk (préalablement séché à 100 C pendant 2 h) connecté à une ligne d'argon, muni d'un septum pour introduire les réactifs, et d'une agitation magnétique est introduit 20 ml de toluène distillé à l'aide d'une seringue. Le toluène est dégazé puis saturé en argon. Le précurseur B (4 mg) est introduit et la solution est agitée à température ambiante jusqu'à dissolution complète de celui-ci. La solution catalytique est dégazée trois fois, puis on introduit une pression de 1 bar d'hydrogène. L'hydrogénation est effectuée pendant 30 min à température ambiante. La solution passe de l'incolore au jaune vif. L'hydrogène est ensuite chassé par un flux d'argon (5min). Le milieu réactionnel est refroidi à 0 C. On introduit alors 2 g de 1-pentène par le septum à l'aide d'une seringue. La polymérisation est poursuivie pendant 18 heures à 0 C. Pour neutraliser le catalyseur en fin de réaction, on injecte 10 ml de méthanol. Le polymère précipité est alors isolé par centrifugation, lavé par 10 ml de méthanol et séché pendant 3 heures sous vide. On recueille 1.54 g de polymère soit une conversion de 77% et une activité de 21 g polymère/g de catalyseur/h, possédant les caractéristiques suivantes : Mn=28600. L'enchaînement du monomère est isotactique (mm > 95%). Exemple 5: On procède comme dans l'exemple 4 en substituant le 1pentène par 2 g de 1-hexène. La polymérisation est poursuivie pendant 12 heures à 0 C. On recueille 1. 88 g de polymère soit une conversion de 94% et une activité de 39,2 g polymère/mol de catalyseur/h, possédant les caractéristiques suivantes : Mn=53000. L'enchaînement du monomère est isotactique (mm > 95%) Exemple 6: On procède comme dans l'exemple 5 en réalisant la polymérisation à 20 C plutôt qu'à 0 C. On recueille 1.98 g de polymère soit une conversion de 99% et une activité de 41 g polymère/mol de catalyseur/h, possédant les caractéristiques suivantes : Mn=12900. L'enchaînement du monomère est isotactique (mm > 95%) Exemple 7: Dans un tube de Schlenk (préalablement séché à 100 C pendant 2 h) connecté à une ligne d'argon, muni d'un septum pour introduire les réactifs, et d'une agitation magnétique est introduit 20 ml de toluène distillé à l'aide d'une seringue. Le toluène est dégazé puis saturé en argon. Le précurseur B (40 mg) est introduit et la solution est agitée à température ambiante jusqu'à dissolution complète de celui-ci. La solution catalytique est dégazée trois fois, puis on introduit une pression de 1 bar d'hydrogène. L'hydrogénation est effectuée pendant 30 min à température ambiante. La solution passe de l'incolore au jaune vif. L'hydrogène est ensuite chassé par un flux d'argon (5min). On introduit alors 2 ml de 1-pentène par le septum à l'aide d'une seringue. La polymérisation est poursuivie pendant 2 heures à 20 C. On introduit ensuite 2 ml de methylmethacrylate par le septum. La solution change d'aspect pour devenir opaque. Le copolymérisation est ensuite poursuivie pendant 2 heures. Pour neutraliser le catalyseur en fin de réaction, on injecte 10 ml de méthanol. Le polymère précipité est alors isolé par centrifugation et séché pendant 3 heures sous vide. Le polymère présente alors un aspect blanc gluant (présence de polyoléfine caractérisé par une GPC bimodale possédant deux pics maximum de masse environ 3000 et 60000). Le mélange de polymères est ensuite lavé par 2 fois 10 ml d'hexane (agitation dans de l'hexane pendant 2 heures) ce qui permet d'éliminer l'homopolymère oléfinique puis par 10 ml de méthanol. On recueille 0. 21 g de polymère soit une activité de 5. 2 g polymère/g catalyseur, possédant les caractéristiques suivantes : taux de 1-pentène = 20 % en poids, taux de MMA = 80 % en poids, Mn= 45400. Le bloc poly(1-pentène) est isotactique (mm > 95%) Exemple 8: On procède comme dans l'exemple 7, en substituant le précurseur B par 40 mg du précurseur C, en substituant le 1-pentène par 2 ml de 1-hexène, et le MMA par 2 ml de caprolactone. Le polymère possède les caractéristiques suivantes : taux d' 1-hexène = 12 % en poids , taux de caprolactone = 88 % en poids, Mn= 32000. Le bloc poly(lhexène) est isotactique (mm > 95%) Exemple 9: Dans un tube de Schlenk (préalablement séché à 100 C pendant 2 h) connecté à une ligne d'argon, muni d'un septum pour introduire les réactifs, et d'une agitation magnétique est introduit le précurseur B (100 mg).On introduit 3 ml de 1-hexène par le septum à l'aide d'une seringue, le milieu est t dégasé trois fois et maintenu sous vide. Puis on introduit une pression de 1 bar d'hydrogène. La polymérisation démarre immédiatement, caractérisée par une exothermie. Le milieu réactionnel devient très visqueux, la réaction est poursuivie pendant 3 minutes à 20 C. On introduit ensuite 2 ml de caprolactone par le septum. La polymérisation est ensuite poursuivie pendant 1 heure. Pour neutraliser le catalyseur en fin de réaction, on injecte 10 ml de méthanol. Le polymère précipité est alors isolé par centrifugation, lavé au méthanol et séché pendant 3 heures sous vide. Le polymère se présente sous forme d'une poudre sèche et non collante. On recueille 0.45 g de polymère soit une activité de 4. 5 g polymère/g de catalyseur, possédant les caractéristiques suivantes : taux de 1-hexène = 4.5 % en poids, taux de caprolactone = 95. 5 % en poids, Mn= 23100. Le bloc poly(l-hexène) est isotactique (mm > 95%) Exemple 10: On procède comme dans l'exemple 9, en substituant le 1-hexène par 3 ml de 1-pentène, et la caprolactone par 3 ml de MMA. On recueille 0. 56 g de polymère soit une activité de 5.6 g polymère/g catalyseur, possédant les caractéristiques suivantes : taux de 1-pentène = 13. 5 % en poids, taux de caprolactone = 86. 5 % en poids, Mn= 54700. Le bloc poly(1-pentène) est isotactique (mm > 95%). Exemple 11: On procède comme dans l'exemple 9, en substituant le catalyseur B par 100 mg du catalyseur C. On recueille 0.52 g de polymère soit une activité de 5. 2 g polymère/g de catalyseur, possédant les caractéristiques suivantes : taux de 1-hexène = 50% en poids, taux de caprolactone = 50% en poids, Mn= 6800. Le bloc poly(1-hexène) est isotactique (mm > 95%) Exemple 12: On procède comme dans l'exemple 9, en substituant le catalyseur B par 100 mg du catalyseur C et la caprolactone par 2 ml de MMA. On recueille 0. 25 g de polymère soit une activité de 2. 5g polymère/g catalyseur, possédant les caractéristiques suivantes : taux de 1-hexène = 52% en poids , taux de MMA = 48% en poids, Mn= 12000. Le bloc poly(1-hexène) est isotactique (mm > 95%) Exemple 13: On procède comme dans l'exemple 10, en substituant le catalyseur B par 100 mg du catalyseur C. On recueille 0.41 g de polymère soit une activité de 4. 1 g polymère/g catalyseur, possédant les caractéristiques suivantes : taux de 1-pentène = 91% en poids, taux de MMA = 9% en poids, Mn= 6200. Le bloc poly(1-pentène) est isotactique (mm > 95%). L'invention n'est pas limitée aux modes de réalisation décrits mais est susceptible de nombreuses variations aisément accessibles à l'homme du métier. REVENDICATIONS 1. Procédé de polymérisation d'au moins un monomère, à l'aide d'un catalyseur organolanthanide sous la forme d'un complexe hydrure d'un métal trivalent du groupe des terres rares, dans lequel le catalyseur est généré in situ en présence d'au moins une partie du monomère. 2. Procédé selon la revendication 1, dans lequel le complexe hydrure d'un métal trivalent du groupe des terres rares présente la formule I: dans laquelle: Cp est un radical cyclopentadiènyle; chaque Ri, identique ou différent, est un substituant du groupe cyclopentadiènyle et est un radical alkyl ou un radical hydrocarboné contenant du silicium, contenant de 1 à 20 atomes de carbone, éventuellement formant avec le cycle Cp auquel il est lié un cycle indényle ou fluorényle, chaque R1 pouvant éventuellement être substitué; chaque j, identique ou différent, est un entier de 1 à 5 inclus; X est un radical divalent alkylène ou un radical divalent hydrocarboné contenant du silicium, contenant de 1 à 20 atomes de carbone, contenant éventuellement d'autres hétéroatomes tels que de l'oxygène; y vaut 1 ou 2; Ln est un métal trivalent du groupe des terres rares choisi parmi Y, Sc, La, Ce, Pr, Nd, Pm, ,Sm, Eu, Gd, Tb, Dy, Ho, Er, Tm, Yb et Lu. 3. Procédé selon la revendication 2, dans lequel dans la formule I, X est Si(R)2 où R est un radical alkyl ayant de 1 à 4 atomes de carbone. 4. Procédé selon la revendication 2 ou 3, dans lequel dans la formule I, R1 est un radical alkyl ou un radical hydrocarboné contenant du silicium, contenant de 1 à 6 atomes de carbone, et j vaut 1, 2 ou 3. 5. Procédé selon l'une des revendications 2 à 4, dans lequel dans la formule I, R1jCp est le groupe 2-Me3Si,4-Me2tBuSiCp, ou le groupe 2-Me3Si,4-tBuCp. 6. Procédé selon l'une des revendications 2 à 5, dans lequel dans la formule I, Ln est Y ou Sm. 7. Procédé selon l'une des revendications 1 à 6, dans lequel le catalyseur est Me2Si(2-Me3Si,4-Me2tBuSiCp)2YH ou Me2Si (2-Me3Si, 4-tBuCp) 2SmH. 8. Procédé selon l'une des revendications 1 à 7, dans lequel le catalyseur est racémique. 9. Procédé selon l'une des revendications 1 à 8, dans lequel le catalyseur est obtenu à partir du précurseur alkyl par application d'hydrogène moléculaire. 10. Procédé selon l'une des revendications 1 à 9, mis en #uvre en l'absence de solvant. 11. Procédé selon l'une des revendications 1 à 9, mis en #uvre en présence de solvant. 12. Procédé selon l'une des revendications 1 à 11, pour la polymérisation d'homopolymères ou de copolymères statistiques. 13. Procédé selon l'une des revendications 1 à 11, pour la polymérisation de copolymères blocs.